(57)【要約】  本発明は、混合物中の成分の分離法に関する。本発明による該分離法は下記の工程（ａ）〜（ｃ）を含むことによって特徴付けられる：（ａ）下記の混合物i）〜iii）から選択される混合物の成分を、７よりも大きなＴ（IV）／Ｔ（III）比（式中、Ｔ（IV）は１種又は複数種の４価元素を示し、Ｔ（III）は１種又は複数種の３価元素を示す）を有するＩＴＱ−２９ゼオライトと接触させる工程；  i）少なくとも２種の炭化水素の混合物、  ii）少なくとも窒素と酸素を含有する混合物、及び  iii）少なくとも１種の炭化水素と水との混合物、（ｂ）１種又は複数種の成分をＩＴＱ−２９ゼオライトへ優先的に吸着させる工程、並びに（ｃ）１種又は複数種の成分を、好ましくはパラフィンから炭化水素混合物（例えば、線状オレフィン又は分枝状オレフィン）を分離させるために、回収する工程。【特許請求の範囲】
【請求項１】
下記の工程（ａ）〜（ｃ）を含む混合物の成分の分離方法：
（ａ）下記の混合物i）〜iii）から選択される混合物の成分を、７よりも大きなＴ（IV）／Ｔ（III）比（式中、Ｔ（IV）は１種又は複数種の４価元素を示し、Ｔ（III）は１種又は複数種の３価元素を示す）を有するＩＴＱ−２９ゼオライトと接触させる工程；
i）少なくとも２種の炭化水素の混合物、
ii）少なくとも窒素と酸素を含有する混合物、及び
iii）少なくとも１種の炭化水素と水との混合物、
（ｂ）１種又は複数種の成分をＩＴＱ−２９ゼオライトへ優先的に吸着させる工程、並びに
（ｃ）１種又は複数種の成分を回収する工程。
【請求項２】
ＩＴＱ−２９ゼオライトが１０よりも大きなＴ（IV）／Ｔ（III）比（式中、Ｔ（IV）は１種又は複数種の４価元素を示し、Ｔ（III）は１種又は複数種の３価元素を示す）を有する請求項１記載の方法。
【請求項３】
ＩＴＱ−２９ゼオライトが５０よりも大きなＴ（IV）／Ｔ（III）比を有する請求項１記載の方法。
【請求項４】
ＩＴＱ−２９ゼオライトがＬＴＡ構造を有すると共に、２００よりも大きなＴ（IV）／Ｔ（III）比を有する請求項１記載の方法。
【請求項５】
ＩＴＱ−２９ゼオライトが２０００よりも大きなＴ（IV）／Ｔ（III）比を有する請求項１記載の方法。
【請求項６】
ＩＴＱ−２９ゼオライトが、焼成された状態において、全組成の少なくとも７５重量％が二酸化ケイ素を示す化学式で表される組成を有する請求項１から５いずれかに記載の方法。
【請求項７】
ＩＴＱ−２９ゼオライトが、焼成された状態において、全組成の少なくとも９０重量％が二酸化ケイ素を示す化学式で表される組成を有する請求項１から６いずれかに記載の方法。
【請求項８】
ＩＴＱ−２９ゼオライトが、焼成された状態において、全組成の少なくとも９８重量％が二酸化ケイ素を示す化学式で表される組成を有する請求項１から７いずれかに記載の方法。
【請求項９】
混合物が、水を含有する炭化水素の混合物である請求項１から８いずれかに記載の方法。
【請求項１０】
炭化水素混合物が、優先的に吸着される成分としてオレフィンを含有すると共に、優先的に吸着されない成分としてパラフィンを含有する請求項１から９いずれかに記載の方法。
【請求項１１】
混合物が、１種又は複数種の線状オレフィン及び１種又は複数種のパラフィンを含有する炭化水素の混合物である請求項１から１０いずれかに記載の方法。
【請求項１２】
混合物が、オレフィンとしてプロペンを含有すると共にパラフィンとしてプロパンを含有する炭化水素の混合物である請求項１から１１いずれかに記載の方法。
【請求項１３】
混合物が、１−ブテン、シス−２−ブテン、トランス−２−ブテン及びこれらの任意の混合物から選択されるオレフィンを含有すると共に、パラフィンとしてｎ−ペンタンを含有する混合物である請求項１から１１いずれかに記載の方法。
【請求項１４】
混合物が、オレフィンとして１種又は複数種のｎ−ペンテンを含有すると共に、パラフィンとしてｎ−ペンタンを含有する請求項１から１１いずれかに記載の方法。
【請求項１５】
混合物が、オレフィンとして１種又は複数種のｎ−ヘキセンを含有すると共に、パラフィンとしてｎ−ヘキサンを含有する請求項１から１１いずれかに記載の方法。
【請求項１６】
混合物が、１種又は複数種の線状炭化水素及び１種又は複数種の分枝状炭化水素を含有する炭化水素の混合物である請求項１から９いずれかに記載の方法。
【請求項１７】
混合物が、１種又は複数種の線状オレフィン及び１種又は複数種の分枝状オレフィンを含有する炭化水素の混合物である請求項１から９いずれかに記載の方法。
【請求項１８】
炭化水素混合物が１種又は複数種の線状パラフィン及び１種又は複数種の分枝状パラフィンを含有する請求項１から９いずれかに記載の方法。
【請求項１９】
炭化水素混合物が、優先的に吸着される成分として線状オレフィンを含有すると共に、優先的に吸着されない成分として分枝状オレフィンを含有する請求項１から９いずれかに記載の方法。
【請求項２０】
工程（ｃ）に、優先的に吸着される成分を回収することが含まれる請求項１から１９いずれかに記載の方法。
【請求項２１】
工程（ｃ）に、優先的に吸着されない成分を回収することが含まれる請求項１から１９いずれかに記載の方法。
【請求項２２】
工程（ｃ）に、優先的に吸着される成分を回収することが含まれ、該成分がＩＴＱ−２９ゼオライトによって、７０ｍｇ（吸着質）／ｇ（ゼオライト）よりも高い割合で吸着される請求項１から９いずれかに記載の方法。
【請求項２３】
混合物が空気である請求項１から８いずれかに記載の方法。
【請求項２４】
混合物が、水分を含有する空気である請求項１から８いずれかに記載の方法。
【発明の詳細な説明】
【技術分野】
【０００１】
本発明は、有機化合物の吸着と分離法において吸着剤として有用なゼオライト特性を有する微孔質結晶性物質に関する。
【背景技術】
【０００２】
軽質オレフィンは、一般的には、ガス油（gas oil）接触分解法、水蒸気の存在下での接触分解法、及び所謂「ＭＴＯ（Methanol to olefins）法によって得られている。これらの全ての方法においては、線状及び分枝状のオレフィン並びに異なる分子量を有するパラフィンを含有する異なる炭化水素の混合物が得られており、このような混合物は、純粋な炭化水素を得るために蒸留処理に付されなければならない。蒸留法による軽質オレフィンの精製は特に困難である。これは、これらのオレフィンの沸点が比較的低いこと、及び該沸点が対応するパラフィンの沸点と近似していることに起因する。このことは、プロピレンとプロパンの分離の場合に特に問題となる。
【０００３】
このような問題は、蒸留プラントの設計を大きく左右し、オレフィンの製造プロセスにおいて高エネルギー消費を必然的にもたらす。特に、短鎖オレフィンの分離の問題は、高純度が要求される種々のプロセスに使用される場合には、大きな経済的影響をもたらす。就中、エチレンとプロピレンは、プラスチック及びその他の多数の化学物質の製造において使用されている。エチレンは、特に、ポリエチレン、エチレンオキシド、塩化ビニル、及びエチルベンゼンの基本的な原料である。また、プロピレンは、ポリプロピレン、プロピレンオキシド及びアクリロニトリル等の製造において使用されている。
【０００４】
種々の炭化水素の分離方法においては、モレキュラーシーブ、特にゼオライトが有用であることが知られている。ゼオライトを使用することによって、線状パラフィンを分枝状パラフィンから分離させることができる。この場合、ゼオライトの溝（channel）は８個の四面体によって形成されるウィンドウ（window）を経由して利用可能である。しかしながら、炭化水素流中にオレフィンが存在する場合には、該オレフィンはゼオライトの酸性中心上で反応して、ゼオライトの溝の内部に重合生成物を蓄積させる。比較的大きな運動直径（kinetic diameter）を有するこの種の生成物は、ゼオライトの外部へ拡散しないために、ゼオライトの細孔の閉塞をもたらす。この結果、分離プロセスにおけるゼオライトの有効性は低下する。
【０００５】
ゼオライトの酸性特性は、その組成中の３価元素の存在に由来する。該元素は微孔網状構造中に負の電荷を発生させ、該電荷は、ゼオライトの溝又は空洞（cavity）の内部に存在するカチオン（一般的には、アルカリ金属カチオン、アルカリ土類金属カチオン、有機カチオン又はプロトンである）によって補償される。これらの補償性カチオンはゼオライトの酸性特性の原因であり、特に、カチオンがプロトンのときがそうである。この場合、ゼオライトの酸度は濃硫酸の酸度と比較し得る。無機カチオン（例えば、Ｎａ＋、Ｋ＋、Ｃａ２＋等）の存在によって非常に弱いルイス酸型の酸性中心がもたらされ、該カチオンが水分子と配位結合するときには、これに起因してゼオライトの親水性特性の増大化がもたらされる。
【０００６】
従って、オレフィンの重合の問題に加えて、親水性特性の増大化に起因して、炭化水素流中に非常に低濃度であっても水が存在してゼオライトの溝の内部に存在するカチオン上に吸着されて微孔の有効直径が減少するときには、この種のゼオライトの分離プロセスにおける用途は著しく制限される。このことは、細孔を有するゼオライト（８個の四面体によって形成される開口部が付随する溝を有するゼオライト）を用いて行われる分離プロセスにおいては、該ゼオライトをしばしば再生させなければならないか、又は炭化水素流から水を除去しなければならないことを意味する。
【０００７】
以上の説明からは次のことが結論的に言える。即ち、組成中の３価元素の含有量が低く、８個の四面体によって形成される開口部を伴う溝を有するゼオライトの使用は、２つの目的が達成されるときには、オレフィンの分離プロセスにおいて高度に有用である。一方では、酸性中心が発生しないときには、ゼオライトの溝の内部でのオレフィンの低重合過程が回避されるべきである。他方、この種のゼオライトは溝中に荷電補償性カチオンを含まず、高度に疎水性の物質であるべきである。これらの全ての要件は、炭化水素流又は軽質オレフィン含有ガスの分離プロセスにおいて、水分が主成分として存在するときであっても、ゼオライトの効率の大きな改良をもたらす。
【０００８】
ゼオライトは、溝の開口部の大きさに応じて、特大孔型、大孔型、中孔型及び小孔型に分類される。小孔型ゼオライトは８個の四面体によって形成される開口部を伴う溝を有し、中孔型ゼオライトは１０個の四面体によって形成される開口部を伴う溝を有し、大孔型ゼオライトは１２個の四面体によって形成される開口部を伴う溝を有し、また、特大孔型ゼオライトは１２個よりも多くの四面体によって形成される開口部を伴う溝を有する。
【０００９】
ゼオライトＡは小孔型ゼオライトであって、相互に交差してほとんど球状の超空洞を形成し、直径が１．１４ｎｍで、正味の密度が１２．９個（四面体）／ｎｍ３である開口部（０．４１ｎｍ）を有する三次元的溝系を具有するゼオライトである。この構造体は、国際ゼオライト協会から発行されている「アトラス・オブ・ゼオライト・フレームワーク型（２００１年）」によれば、ＬＴＡ（Linde Type A）コードを有する。この多孔系は、このゼオライトに高い吸着能を付与するが、小さな運動直径を有する分子（例えば、特に、水、窒素、酸素、及び線状炭化水素等）のみが溝の内部へ侵入することができる。
【００１０】
このゼオライトは、一般的にはＳｉ／Ａｌ比がほぼ１になるように合成されており、また、該比が３．５までのゼオライト、即ち、内部のカチオン濃度が高いゼオライトも文献に記載されている。組成中のアルミニウム濃度が低く、ＬＴＡ−構造を有するゼオライトの合成の可能性によって、酸性度を示さないゼオライトであって、その内部においてオレフィンの重合反応をもたらさないで長時間にわたって分離プロセスにおいて使用できるゼオライトを得ることが可能となっている。
【００１１】
直前の段落に記載のような特性を有するＬＴＡ−構造型ゼオライトの１種であるＩＴＱ−２９ゼオライトは特に重要である。該ゼオライトは高度に疎水性であるために、その効率は、分離プロセスにおいても、炭化水素流中に一般的に存在する水の吸着によって低下しない。これらの２つの特性は、分離プロセスにおいて該ゼオライトの寿命を延長させると共に、軽質オレフィンを含有する炭化水素流の分離プロセスにおいてより低い温度とより短い活性化時間で充分であるときには、分離プロセスにおける直接的な利点となる。
【００１２】
ＩＴＱ−２９ゼオライトは、スペイン国特許出願Ｐ２００４００６６２号明細書又は国際公開公報ＰＣＴ／ＥＳ２００５５／０００１２０に記載されている。
【発明の開示】
【発明が解決しようとする課題】
【００１３】
本発明は、ＩＴＱ−２９ゼオライトを使用する新規な混合物の分離方法を提供するためになされたものである。
【課題を解決するための手段】
【００１４】
即ち本発明は、下記の工程（ａ）〜（ｃ）を含む混合物の成分の分離方法に関する：
（ａ）下記の混合物i）〜iii）から選択される混合物の成分を、７よりも大きなＴ（IV）／Ｔ（III）比（式中、Ｔ（IV）は１種又は複数種の４価元素を示し、Ｔ（III）は１種又は複数種の３価元素を示す）を有するＩＴＱ−２９ゼオライトと接触させる工程；
i）少なくとも２種の炭化水素の混合物、
ii）少なくとも窒素と酸素を含有する混合物、及び
iii）少なくとも１種の炭化水素と水との混合物、
（ｂ）１種又は複数種の成分をＩＴＱ−２９ゼオライトへ優先的に吸着させる工程、並びに
（ｃ）１種又は複数種の成分を回収する工程。
【発明を実施するための最良の形態】
【００１５】
本発明による上記の分離方法においては、ＬＴＡ構造を有するＩＴＱ−２９ゼオライトであって、７よりも大きなＴ（IV）／Ｔ（III）比（式中、Ｔ（IV）は１種又は複数種の４価元素を示し、Ｔ（III）は１種又は複数種の３価元素を示す）を有するＩＴＱ−２９ゼオライトが使用される。好ましくは、このＬＴＡ構造を有するＩＴＱ−２９ゼオライトは、１０よりも大きなＴ（IV）／Ｔ（III）比を有する。より好ましくは、このＬＴＡ構造を有するＩＴＱ−２９ゼオライトは、５０よりも大きなＴ（IV）／Ｔ（III）比を有する。
【００１６】
上記分離方法の別の好ましい実施態様は、２００よりも大きなＴ（IV）／Ｔ（III）比を有するＬＴＡ構造型のＩＴＱ−２９ゼオライトを使用しておこなわれ、さらに好ましくは、２０００よりも大きなＴ（IV）／Ｔ（III）比を有するＬＴＡ構造型のＩＴＱ−２９ゼオライトを使用しておこなわれる。
【００１７】
ＩＴＱ−２９ゼオライトは、実質上純粋な二酸化ケイ素として調製することができる。上記分離方法の１つの特定の好ましい実施態様においては、使用するＩＴＱ−２９ゼオライトは、焼成された状態において、全組成の少なくとも７５重量％が二酸化ケイ素を示す化学式で表される組成を有する。より好ましい実施態様においては、ＩＴＱ−２９ゼオライトは、焼成された状態において、全組成の少なくとも９０重量％が二酸化ケイ素を示す化学式で表される組成を有する。特に好ましい実施態様においては、ＩＴＱ−２９ゼオライトは、焼成された状態において、全組成の少なくとも９８重量％が二酸化ケイ素を示す化学式で表される組成を有する。
【００１８】
本発明による方法に従って構成成分へ分離することができる混合物は、例えば、水を含有する炭化水素の混合物である。
【００１９】
この炭化水素混合物は、優先的に吸着される成分としてオレフィンを含有することができると共に、優先的に吸着されない成分としてパラフィンを含有することができる。
【００２０】
特定の実施態様によれば、この混合物は、１種又は複数種の線状オレフィン及び１種又は複数種のパラフィンを含有する炭化水素の混合物である。
【００２１】
別の特定の実施態様によれば、この混合物は、オレフィンとしてプロペンを含有すると共にパラフィンとしてプロパンを含有する炭化水素の混合物である。
【００２２】
さらに別の実施態様において処理される混合物は、１−ブテン、シス−２−ブテン、トランス−２−ブテン及びこれらの任意の混合物から選択されるオレフィンを含有すると共に、パラフィンとしてｎ−ブタンを含有する混合物である。
【００２３】
この混合物は、オレフィンとして１種又は複数種のｎ−ペンテンを含有すると共に、パラフィンとしてｎ−ペンタンを含有する混合物であってもよい。
【００２４】
本発明の別の特定の実施態様によれば、被処理混合物は、オレフィンとして１種又は複数種のｎ−ヘキセンを含有すると共に、パラフィンとしてｎ−ヘキサンを含有する。
【００２５】
本発明方法は、１種又は複数種の線状炭化水素及び１種又は複数種の分枝状炭化水素を含有する炭化水素の混合物、例えば、１種又は複数種の線状オレフィン及び１種又は複数種の分枝状オレフィンを含有する炭化水素の混合物の分離にも関する。該線状オレフィンは優先的に吸着される成分であってもよく、また、該分枝状オレフィンは優先的に吸着されない成分であってもよい。
【００２６】
本発明方法は、１種又は複数種の分枝状オレフィン及び１種又は複数種の分枝状パラフィンを含有する炭化水素の混合物の分離に関する。
【００２７】
本発明によれば、工程（ｃ）には、優先的に吸着される成分を回収すること、又は、優先的に吸着されない成分を回収することが含まれていてもよい。
【００２８】
優先的に吸着される成分は、ＩＴＱ−２９ゼオライトによって、７０ｍｇ（吸着質）／ｇ（ゼオライト）よりも高い割合で吸着させることができる。
【００２９】
本発明方法の特定の実施態様によれば、被処理混合物は窒素と酸素に分離される空気である。また、被処理混合物は、水分を含有する空気であってもよい。
【００３０】
本発明は、ゼオライトとして、組成中の３価元素の含有量が低い（３価元素を含有していなくてもよい）ＩＴＱ−２９ゼオライトを使用する前記の分離方法にも関する。このような特性を有するゼオライトは、線状及び分枝状オレフィン並びにオレフィン及びパラフィンに対して非常に異なる拡散因子を示し、これによって、この種の炭化水素の分離方法への本発明の適用が可能となる。分離プロセスにおける吸着剤の効率は、分離されるべき生成物の拡散因子の値（ＲＤ）に基づいて決定される。
【００３１】
ゼオライトの吸着特性における別の重要なパラメーターは、平衡状態での吸着能であり、該吸着能は、吸着剤の単位重量あたりに吸着される炭化水素の重量で表示することができる。設定された炭化水素の圧力と温度条件下において、吸着質の吸着量が経時的に増加しなくなったときに、平衡状態に達する。原則的には、ゼオライトの吸着能が高いほど、所定量の炭化水素混合物を分離させるために必要なゼオライトの量は少なくなる。従って、特定の分離方法を実用的なレベルで実施できるようにするためには、ゼオライトが高いＲＤ値を有すると共に、高度又は適度の吸着能を有することが必要である。
【００３２】
本発明においては、組成中の３価元素の含有量が少ないか又は組成中に３価元素を含有しないＩＴＱ−２９ゼオライトが、異なる炭化水素（例えば、プロパン／プロペン、ブタン／ブテン、ペンタン／ペンテン、ヘキサン／ヘキセン等）の吸着速度において異なる拡散比を有することが示される。即ち、この種のＩＴＱ−２９ゼオライトは、１０００mbar で４０℃の条件下において、前述の全ての線状炭化水素に対して７０ｍｇ（吸着質）／ｇ（ゼオライト）よりも大きな吸着能を示す。従って、ＩＴＱ−２９ゼオライトは、線状オレフィンからパラフィンを分離する方法を実施するために非常に適した吸着剤である。
【００３３】
同様に、組成中の３価元素の含有量が少ないか又は組成中に３価元素を含有しないＩＴＱ−２９ゼオライトは、上記と同じ条件下において、分枝状のパラフィン又はオレフィンに対して１０ｍｇ（吸着質）／ｇ（ゼオライト）未満の吸着能を示すので、該ゼオライトは、分枝状オレフィンから線状オレフィンを分離する方法にも使用できる。さらに、本発明において使用するＩＴＱ−２９ゼオライトは、１０ｍｇ（水）／ｇ（ゼオライト）未満の水吸着能を有する。このことは、該ゼオライトの疎水性を示すものである。従って、該ゼオライトは、主成分として水が存在する炭化水素の分離に使用できる。
【００３４】
本発明による分離法には、ガス又は液体の混合物中に所望の成分又は逆の望ましくない成分であって、ＩＴＱ−２９ゼオライト（組成中に３価カチオンを含まないか、又は７よりも大きなＴ（IV）／Ｔ（III）比を有する該ゼオライト）の内部へ優先的に吸着される成分が含まれる場合において、該ゼオライトを該混合物と接触させることが含まれる。このような混合物中の該成分は気相中又は液相中に存在していてもよい。炭化水素の混合物をＩＴＱ−２９ゼオライトと所定時間にわたって接触させることによって、このような吸着プロセスを発生させ、混合物中の吸着されない成分は除去する。ＩＴＱ−２９ゼオライトに吸着された成分は、当該成分が所望の成分であるか、又は望ましくない成分でありかによって、回収するか、又は除去する。このような処理は、例えば、別のガス又は液体を用いる連行法、昇温法、排気法又はこれらの併用法等によっておこなわれる。
【００３５】
このような分離法は、カラム中でもおこなわれる。この場合、問題となる生成物がＩＴＱ−２９ゼオライト床によってより強く保持されるか、又はより弱く保持されるかによって、当該生成物の異なるフロント（front）が得られる。
【００３６】
分離条件は、被分離混合物の組成によって左右されるが、原則的には、上限と下限がある。炭化水素を含む混合物の場合、上限は、炭化水素の熱分解反応の開始条件に対応し、また、下限は凝固点に対応する。従って、本発明方法は、好ましくは−１００℃〜３００℃、より好ましくは−３０℃〜２００℃の温度範囲でおこなわれる。
【００３７】
本発明による別の実施態様は、空気混合物から窒素と酸素を分離するためにＩＴＱ−２９ゼオライト（組成中に３価カチオンを含まないか、又は７よりも大きなＴ（IV）／Ｔ（III）比を有する該ゼオライト）を使用することである。ＩＴＱ−２９ゼオライト（特に上記態様のゼオライト）が高い疎水性によって特徴づけられる場合には、空気混合物からの窒素と酸素の分離は、水の存在下でもおこなうことができる。
【００３８】
以下に例示する実施例においては、異なるガスに対して分離特性を示すＩＴＱ−２９ゼオライト、即ち、組成中にアルミニウムを含まないか、又は７よりも大きなＴ（IV）／Ｔ（III）比を有する該ゼオライトを使用した。この場合、Ｔ（IV）は、ゼオライトの構造中に含まれる４価元素を示し、また、Ｔ（III）は、ゼオライトの網状構造中において他の４価元素と同形置換し得る３価元素を示す。このため、種々の線状及び分枝状の炭化水素に対する該ゼオライトの吸着能を測定した。以下に説明する実施例は本発明の範囲を制限するものではない。
【実施例】
【００３９】
実施例１：３価元素が存在しないＩＴＱ−２９ゼオライトの調製
テトラエチル−オルト−シリケート（ＴＥＯＳ）４ｇを、４−メチル−２，３，６，７−テトラヒドロ−１Ｈ，５Ｈ−ピリド［３，２，１−ij］キノリニウムヒドロキシド（ＲＯＨ）の溶液（１０００ｇ中にヒドロキシドを０．３当量含有する溶液）１６ｇ及びテトラメチルアンモニウムヒドロキシド（ＴＭＡＯＨ）の２５％水溶液１．７５ｇに添加した。この混合物を撹拌下での蒸発処理に付すことによって、ＴＥＯＳの加水分解によって生成した全てのエタノール及び下記の最終的な組成が得られるのに必要な量の水を除去した。最後に、フッ化水素酸０．３８ｇ（ＨＦ：５０重量％）を添加した。得られたゲルの組成は以下の通りである：
ＳｉＯ２：０．２５ＲＯＨ：０．２５ＴＭＡＯＨ：０．５ＨＦ：３Ｈ２Ｏ
【００４０】
得られた混合物をポリテトラフルオロエチレンで内張したオートクレーブ内へ移し、１３５℃で７日間加熱した。得られた固体のＸ線回折図形は、ＬＴＡゼオライト構造体に対応するＩＴＱ−２９ゼオライトが得られたことを示した。該生成物を空気中において、６００℃で３時間の焼成処理に付すことによって、吸蔵されていた有機物を除去した。これによって、吸着と分離法において使用できる純粋なケイ質ＩＴＱ−２９ゼオライトを得た。
【００４１】
実施例２：市販のＣａＡゼオライトと比較した場合のＩＴＱ−２９ゼオライトによる水の吸着
実施例１に従って調製したＩＴＱ−２９ゼオライトの２５℃における水の吸着能は１０ｍｇ／ｇである。一方、市販のＣａＡゼオライト（アルドリッチ社製の「モレキュラーシーブズ  ＳＡ」）の２５℃における水の吸着能は２６０ｍｇ／ｇである。このことは、ＩＴＱ−２９ゼオライトの疎水性が高いことを示す。
【００４２】
実施例３：ＩＴＱ−２９ゼオライトによるプロペンの吸着
実施例１に従って調製したＩＴＱ−２９ゼオライトのプロペンに対する吸着能を６０℃で１０００mbar の条件下で測定したところ、８３ｍｇ／ｇであった。同様にして、吸着／脱着サイクルを２０回おこなった後のプロペンの吸着能は８０ｍｇ／ｇであった。この測定結果は、ＩＴＱ−２９ゼオライトがその吸着能を保持することを証明するものであって、該ゼオライトの微孔を閉塞させる低重合反応がおこらないことを示す。
【００４３】
実施例４：ＩＴＱ−２９ゼオライトによるプロパンとプロペンの吸着
実施例１に従って調製したＩＴＱ−２９ゼオライトのプロパンとプロペンに対する吸着能を種々の温度条件下において１０００ mbar で測定した。測定結果を以下の表１に示す。
【００４４】
【表１】
2008513194.tif 000002
【００４５】
６０℃でのプロペンの吸着に対する拡散因子の計算値は４．３２×１０−４ｓ−１であり、一方、プロパンの吸着に対する対応する値は９．８２×１０−６ｓ−１である。従って、プロパンと比較した場合のプロペンの相対的吸着速度因子（パラメーターＲＤで表示する）は４４である。
【００４６】
実施例５：ＩＴＱ−２９ゼオライトによるブタン、１−ブテン及びイソブテンの吸着
実施例１に従って調製したＩＴＱ−２９ゼオライトのブタン、１−ブテン及びイソブテンに対する吸着能を種々の温度条件下において１０００ mbar で測定した。測定結果を以下の表２に示す。
【００４７】
【表２】
2008513194.tif 000003
【００４８】
表２に示す結果に基づいて特に言及すべき点は、１−ブテンの場合に比べて、イソブテンの吸着能が低いことである。このことは、線状オレフィンを分枝状オレフィンから分離させるためにＩＴＱ−２９ゼオライトが使用できることを証明する。
【００４９】
実施例６：ＩＴＱ−２９ゼオライトによるヘキサン、１−ヘキセン及び３−メチルペンテンの吸着
実施例１に従って調製したＩＴＱ−２９ゼオライトのヘキサン、１−ヘキセン及び３−メチルペンテンに対する吸着能を種々の温度条件下で測定した。測定結果を以下の表３に示す。
【００５０】
【表３】
2008513194.tif 000004
【００５１】
表３に示す結果に基づいて特に言及すべき点は、１−ヘキセンの場合に比べて、３−メチルペンテンの吸着能が低いことである。このことは、線状オレフィンを分枝状オレフィンから分離させるためにＩＴＱ−２９ゼオライトが使用できることを証明する。
【国際調査報告】
2008513194.tif 000005
2008513194.tif 000006
2008513194.tif 000007
2008513194.tif 000008
2008513194.tif 000009
2008513194.tif 000010